(57)【要約】【課題】安定性を向上させ、NOx 吸蔵材を微細で高分散に担持する。【解決手段】アルカリ金属，アルカリ土類金属及び希土類元素から選ばれる少なくとも一種の元素を含む第１化合物と、第３族元素，第４族元素及び遷移金属から選ばれる少なくとも一種の元素を含む第２化合物と、多座配位子を有する第３化合物と、からなる複合酸化物前駆体水溶液に、さらに過酸化水素を添加した。  第２化合物と第３化合物とで形成される錯体に過酸化水素が配位することによって、錯体と第１化合物のイオンとの反応が抑制されると考えられ、ゲル化の進行が抑制される。【選択図】  図３
2005060147.tif 000002
【特許請求の範囲】
【請求項１】
アルカリ金属，アルカリ土類金属及び希土類元素から選ばれる少なくとも一種の元素を含む第１化合物と、第３族元素，第４族元素及び遷移金属から選ばれる少なくとも一種の元素を含む第２化合物と、多座配位子を有する第３化合物と、過酸化水素と、が水に溶解してなることを特徴とする複合酸化物前駆体水溶液。
【請求項２】
前記第１化合物はBaを含む請求項１に記載の複合酸化物前駆体水溶液。
【請求項３】
前記第２化合物はTiを含む請求項１又は請求項２に記載の複合酸化物前駆体水溶液。
【請求項４】
前記第３化合物はクエン酸を含む請求項１〜３のいずれかに記載の複合酸化物前駆体水溶液。
【請求項５】
前記第３化合物は前記第２化合物に対してモル比で３以上含まれている請求項４に記載の複合酸化物前駆体水溶液。
【請求項６】
前記過酸化水素は、前記第２化合物に対してモル比で１／２以上含まれている請求項１に記載の複合酸化物前駆体水溶液。
【請求項７】
請求項１〜６のいずれかに記載の複合酸化物前駆体水溶液を多孔質酸化物に含浸させ焼成することを特徴とするNOx 吸蔵材の担持方法。
【発明の詳細な説明】
【技術分野】
【０００１】
本発明は、三元触媒あるいはNOx 吸蔵還元型触媒などの製造に用いられる複合酸化物前駆体水溶液と、その複合酸化物前駆体水溶液を用いてNOx 吸蔵材を担持する方法に関する。
【背景技術】
【０００２】
リーンバーンエンジンにおいて、常時は酸素過剰の燃料リーン条件で燃焼させ、間欠的に燃料ストイキ〜リッチ条件とすることにより排ガスを還元雰囲気としてNOx を還元浄化するシステムが開発され、実用化されている。そしてこのシステムに最適な触媒として、リーン雰囲気でNOx を吸蔵し、ストイキ〜リッチ雰囲気で吸蔵されたNOx を放出するBaなどのNOx 吸蔵材を用いたNOx 吸蔵還元型の排ガス浄化用触媒が開発されている。
【０００３】
例えば特開平05−317652号公報には、Baなどのアルカリ土類金属とPtをアルミナなどの多孔質酸化物担体に担持したNOx 吸蔵還元型触媒が提案されている。また特開平06−031139号公報には、Ｋなどのアルカリ金属とPtをアルミナなどの多孔質酸化物担体に担持したNOx 吸蔵還元型触媒が提案されている。さらに特開平05−168860号公報には、Laなどの希土類元素とPtをアルミナなどの多孔質酸化物担体に担持したNOx 吸蔵還元型触媒が提案されている。
【０００４】
このNOx 吸蔵還元型触媒を用いれば、空燃比をリーン側からパルス状にストイキ〜リッチ側となるように制御することにより、排ガスもリーン雰囲気からパルス状にストイキ〜リッチ雰囲気となる。したがって、リーン側ではNOx がNOx 吸蔵材に吸蔵され、それがストイキ又はリッチ側で放出されてHCやCOなどの還元性成分と反応して浄化されるため、リーンバーンエンジンからの排ガスであってもNOx を効率良く浄化することができる。また排ガス中のHC及びCOは、貴金属により酸化されるとともにNOx の還元にも消費されるので、HC及びCOも効率よく浄化される。
【０００５】
ところが排ガス中には、燃料中に含まれる硫黄（Ｓ）が燃焼して生成したSOx が含まれ、それがリーン雰囲気の排ガス中で貴金属により酸化されてSO3 となる。そしてそれがやはり排ガス中に含まれる水蒸気により容易に硫酸となり、これらがNOx 吸蔵材と反応して亜硫酸塩や硫酸塩が生成し、これによりNOx 吸蔵材が被毒劣化することが明らかとなった。また、アルミナなどの多孔質酸化物担体はSOx を吸着しやすいという性質があることから、上記硫黄被毒が促進されるという問題がある。
【０００６】
そして、このようにNOx 吸蔵材が亜硫酸塩や硫酸塩となって被毒劣化すると、もはやNOx を吸蔵することができなくなり、その結果上記触媒では、耐久後のNOx の浄化性能が低下するという不具合があった。
【０００７】
そこで特開平08−099034号公報などには、チタニアなどの酸性酸化物を担体として用いることが提案されている。酸性酸化物を担体とすることで、酸性の硫黄酸化物の近接が抑制されるため硫黄被毒を抑制することができる。また、NOx 吸蔵材とチタンなどの複合酸化物を用いても、同様に硫黄被毒を抑制することができる。
【０００８】
しかしNOx 吸蔵材とチタンなどの複合酸化物を多孔質酸化物担体に担持する場合は、予め調製された複合酸化物を担持した場合には、その粒径が大きく表面積が小さいために、NOx 吸蔵能が低いという問題がある。この問題を解決するには、複数の金属元素を含む水溶液を多孔質酸化物担体に含浸させ、それを焼成することで複合酸化物を形成することが望ましい。
【０００９】
そこで例えば特開2003−071298号公報には、チタンアルコキシドとクエン酸を混合してチタンクエン酸錯体水溶液を調製し、それに酢酸バリウム水溶液を加えた複合酸化物前駆体水溶液を多孔質酸化物担体に含浸させ、焼成することでBa−Ti複合酸化物を担持する方法が開示されている。この方法によれば、多孔質酸化物担体に微細なBa−Ti複合酸化物を容易に担持することができる。
【００１０】
ところがこの方法では、複合酸化物前駆体水溶液のゲル化の進行が早く、安定性が低いという不具合があった。そのため複合酸化物前駆体水溶液を調製後、短時間の間に多孔質酸化物担体へ含浸させる必要があった。その調製後に時間が経過した複合酸化物前駆体水溶液を用いると、担持された複合酸化物の粒径が粗大化したり、分散性が低下するようになり、NOx 吸蔵能が低下するからである。
【００１１】
また容量の大きな触媒を調製する場合には、部分的にNOx 吸蔵材の粒径や分布が異なり易く、品質の安定化がきわめて困難である。
【００１２】
そして複合酸化物前駆体水溶液の保存が困難であるために、NOx 吸蔵材の担持工程の度に複合酸化物前駆体水溶液を調製する必要があり、工数が多大となっていた。
【特許文献１】特開平05−317652号
【特許文献２】特開平08−099034号
【特許文献３】特開2003−071298号
【発明の開示】
【発明が解決しようとする課題】
【００１３】
本発明は上記した事情に鑑みてなされたものであり、複合酸化物前駆体水溶液の安定性を向上させることを主たる課題とする。
【課題を解決するための手段】
【００１４】
上記課題を解決する本発明の複合酸化物前駆体水溶液の特徴は、アルカリ金属，アルカリ土類金属及び希土類元素から選ばれる少なくとも一種の元素を含む第１化合物と、第３族元素，第４族元素及び遷移金属から選ばれる少なくとも一種の元素を含む第２化合物と、多座配位子を有する第３化合物と、過酸化水素と、が水に溶解してなることにある。
【００１５】
第１化合物はBaを含むことが望ましく、第２化合物はTiを含むことが望ましい。また第３化合物はクエン酸を含むことが望ましく、第２化合物に対してモル比で３以上含まれていることが望ましい。
【００１６】
過酸化水素は、第２化合物に対してモル比で１／２以上含まれていることが好ましく、第２化合物に対してモル比で１〜２の範囲で含まれていることがさらに望ましい。
【００１７】
そして本発明のNOx 吸蔵材の担持方法の特徴は、本発明の複合酸化物前駆体水溶液を多孔質酸化物に含浸させ焼成することにある。
【発明の効果】
【００１８】
本発明の複合酸化物前駆体水溶液によれば、ゲル化の進行が抑制されているため安定性が高い。したがって例えば２週間程度以上の長期間保存しても調製初期と同等の特性を有し、それを用いて多孔質酸化物に担持すれば、微細な複合酸化物を高分散で担持することができる。これにより本発明のNOx 吸蔵材の担持方法によれば、複合酸化物からなるNOx 吸蔵材を微細に、かつ高分散で担持でき、高いNOx 浄化性能と耐硫黄被毒性を有する触媒を調製することができる。また担持工程の度に複合酸化物前駆体水溶液を調製する手間を省くことができ、工数が大きく低減される。
【発明を実施するための最良の形態】
【００１９】
従来の複合酸化物前駆体水溶液によるゲル化の進行は、チタンクエン酸錯体とBaイオンとの反応に起因している。そこで本発明の複合酸化物前駆体水溶液では、アルカリ金属，アルカリ土類金属及び希土類元素から選ばれる少なくとも一種の元素を含む第１化合物と、第３族元素，第４族元素及び遷移金属から選ばれる少なくとも一種の元素を含む第２化合物と、多座配位子を有する第３化合物とに加えて、さらに過酸化水素を用いている。第２化合物と第３化合物とで形成される錯体に過酸化水素が配位することによって、錯体と第１化合物のイオンとの反応が抑制されると考えられ、ゲル化の進行が抑制される。
【００２０】
そのため本発明の複合酸化物前駆体水溶液では、第１化合物の元素と第２化合物の元素とが原子レベルで均一に分散した状態が長期間維持される。したがってこの水溶液を多孔質酸化物に含浸させて焼成すれば、微細な複合酸化物を高分散で担持することができる。
【００２１】
第１化合物は、Li、Na、Ｋ、Csなどのアルカリ金属、Ba、Mg、Ca、Srなどのアルカリ土類金属及びSc、Ｙ、La、Ce、Pr、Ndなどの希土類元素から選ばれる少なくとも一種の元素を含む化合物であり、水酸化物、酢酸塩、炭酸塩、硝酸塩など水溶性の化合物を用いることが望ましい。中でも酢酸バリウム、硝酸バリウムなどのBa化合物が特に好ましい。
【００２２】
第２化合物は、Al、Si、Ｐなどの第３族元素、Ti、Zrなどの第４族元素及びＶ、Cr、Mn、Fe、Co、Ni、Cu、Znなどの遷移金属から選ばれる少なくとも一種の元素を含む化合物であり、第１化合物と同様に水酸化物、硝酸塩などの水溶性の化合物を用いることができる。中でもTi化合物が望ましい。またアルコキシドを用いることも好ましい。アルコキシドを用いれば、多座配位子との錯体を容易に形成することができる。
【００２３】
第３化合物は、２個以上の配位基で配位し得る多座配位子を有する化合物であり、クエン酸、シュウ酸などの多価カルボン酸類、グリコール、ピナコールなどのジオール類などが挙げられる。このうち１種を単独で用いてもよいし、複数種を組み合わせて用いることもできる。中でもクエン酸が特に好ましい。
【００２４】
本発明の複合酸化物前駆体水溶液は、第１化合物、第２化合物、第３化合物及び過酸化水素が水に溶解してなる。水は、イオン交換水、蒸留水などの純水であることが望ましい。また各化合物の含有量は、水1000mlに対して、第１化合物の金属元素が 0.1〜 1.0モル、第２化合物の金属元素が 0.1〜 1.0モル、第３化合物が 0.3〜 5.0モルの範囲とすることが好ましい。各化合物の含有量がこの範囲を超えると、溶液濃度が高すぎて反応が均一に起こりにくくなる傾向にある。また各化合物の含有量がこの範囲より少ないと、溶液濃度が低すぎてNOx 吸蔵材の担持効率が低下するようになる。
【００２５】
第１化合物と第２化合物は、各々の金属元素のモル比が第２化合物／第１化合物＝ 0.5〜 1.5の範囲となるように配合することが好ましい。このように調製された水溶液を用いてNOx 吸蔵材を担持すれば、NOx 吸蔵能が著しく向上する。
【００２６】
第３化合物は、第２化合物に対してモル比で３以上含まれていることが望ましい。第３化合物の含有量がこれより少ないと、第２化合物との錯体の形成が困難となり、目的とする複合酸化物の形成が困難となる。なお第３化合物が第２化合物に対してモル比で10を超えて含まれると、第１化合物及び第２化合物の溶液中濃度が低下し担持効率が低下することになるので、第２化合物に対してモル比で10以下の範囲とすることが望ましい。
【００２７】
過酸化水素は、第２化合物に対してモル比で１／２以上とすることが望ましい。過酸化水素の含有量が第２化合物に対してモル比で１／２未満では、ゲル化の進行が早くなるため好ましくない。しかし３を超えて含有すると、過酸化水素の分解による溶液中の気泡の生成が多くなることや、第１化合物及び第２化合物の担持効率が低下することになるので、過酸化水素は第２化合物に対してモル比で３以下とするのが好ましい。
【００２８】
本発明の複合酸化物前駆体水溶液を調製するには、第１化合物と第２化合物及び第３化合物が水中で共存する前に過酸化水素が存在していることが望ましい。したがって第２化合物及び第３化合物と過酸化水素とを先ず水に溶解しておき、それを撹拌しながら第１化合物の水溶液を滴下することが望ましい。あるいは第２化合物及び第３化合物の水溶液を撹拌しながら、第１化合物と過酸化水素との混合水溶液を滴下してもよい。
【００２９】
こうして調製された本発明の複合酸化物前駆体水溶液は、例えば２週間以上の長期間保存しても調製初期と同等の特性を有し、ゲル化の進行が抑制され安定性が高い。したがってそれを用いて多孔質酸化物担体に担持すれば、例えばBa−Ti複合酸化物などを微細な状態で高分散に担持することができる。
【００３０】
そこで本発明のNOx 吸蔵材の担持方法では、本発明の複合酸化物前駆体水溶液を多孔質酸化物に含浸させ焼成することで、多孔質酸化物を担体としてNOx 吸蔵材を担持している。この場合に用いる複合酸化物前駆体水溶液においては、第２化合物としてTiなど酸化物が酸性を呈する元素を含む化合物を用いることが望ましい。このようにすれば、担持されたNOx 吸蔵材の耐硫黄被毒性が向上する。
【００３１】
多孔質酸化物としては、 Al2O3、TiO2、ZrO2、SiO2、CeO2、 MgO、これらから選ばれる複数種からなる複合酸化物、ゼオライトなどが挙げられる。これらの一種を単独で用いてもよいし、複数種を混合して用いることもできる。
【００３２】
本発明の複合酸化物前駆体水溶液を用いて多孔質酸化物にNOx 吸蔵材を担持するには、多孔質酸化物粉末に複合酸化物前駆体水溶液を含浸させ、乾燥・焼成してもよいし、ハニカム基材などに多孔質酸化物粉末からなるコート層を形成しておき、そのコート層に複合酸化物前駆体水溶液を含浸させ、乾燥・焼成することもできる。乾燥・焼成時に過酸化水素が先ず分解することで、錯体とBaイオンなどとの反応が一気に進行してゲル化し、微細な複合酸化物を高分散で担持することができる。
【００３３】
焼成条件は複合酸化物が生成する条件であれば特に制限がないが、例えば大気中で、好ましくは 300〜 600℃、より好ましくは 300〜 500℃に加熱する。また加熱時間は加熱温度によって異なるが、例えば１〜３時間行えば十分である。
【００３４】
なお、上記方法でNOx 吸蔵材を担持した後に、あるいは上記方法でNOx 吸蔵材を担持する前に、Ptなどの貴金属触媒を含浸担持法など公知の担持法を用いて担持すれば、NOx 吸蔵還元型触媒を製造することができる。自動車排ガス用のNOx 吸蔵還元型触媒とする場合には、NOx 吸蔵材の担持量は触媒体積１Ｌあたり0.01〜 0.5モル程度が好ましい。NOx 吸蔵材の担持量の調整は、複合酸化物前駆体水溶液の濃度を調整して行うこともできるが、複合酸化物前駆体水溶液濃度が高すぎると上記反応が均一に起こりにくくなるので、上記担持工程の回数で調整することが望ましい。
【００３５】
そして本発明の担持方法で担持されたNOx 吸蔵材は、きわめて微細で高分散であるために高いNOx 吸蔵能が発現される。そして第２化合物の金属元素が複合化されているので、硫黄被毒が抑制され、耐久後も高いNOx 吸蔵能を維持することができる。
【実施例】
【００３６】
以下、実施例及び比較例により本発明を具体的に説明する。
【００３７】
（実施例１）
クエン酸（和光純薬工業製） 1.5モルをイオン交換水 280mlに溶解し、75℃に加熱した。この溶液にチタンイソプロポキシド（和光純薬工業製） 0.3モルを加え、溶解後に室温まで冷却して、チタンクエン酸錯体水溶液（0.57モル／Ｌ）を調製した。この溶液6.15mlを採取し、30％H2O2水溶液 0.6mlを加え、これを撹拌しながら濃度2.14モル／Ｌの酢酸バリウム水溶液1.63mlを滴下して撹拌し、本実施例の複合酸化物前駆体水溶液を調製した。複合酸化物前駆体水溶液中のモル比（Ti／Ba）は 1.0である。
【００３８】
（比較例１）
30％H2O2水溶液を加えなかったこと以外は実施例１と同様にして、比較例１の複合酸化物前駆体水溶液を調製した。
【００３９】
＜試験・評価＞
実施例１及び比較例１の複合酸化物前駆体水溶液７mlを10ccの容器にそれぞれ採取し、室温にて放置して状態を観察し、沈殿の生成が開始されるまでの時間を測定した。結果を表１に示す。
【００４０】
【表１】
2005060147.tif 000003
【００４１】
表１から明らかなように、比較例１では１時間で沈殿の生成が観察されたのに対し、実施例１の複合酸化物前駆体水溶液では14日経過後にようやく沈殿の生成が観察された。すなわち過酸化水素の添加によって、沈殿の生成が抑制されたことが明らかである。
【００４２】
（実施例２）
アルミナ粉末 100重量部、チタニア−ジルコニア複合酸化物粉末 100重量部、Rhを 0.5ｇ／50ｇ担持したジルコニア粉末50重量部、セリアジルコニア複合酸化物粉末20重量部を含むスラリーを調製し、直径30mm、長さ50mmのコージェライト製ハニカム基材（六角セル）にウオッシュコートし、乾燥・焼成してコート層を形成した。コート量は、ハニカム基材１Ｌあたり 270ｇである。
【００４３】
このコート層をもつハニカム基材に対して、所定濃度のジニトロジアンミン白金硝酸溶液を用いてPtを選択吸着担持し、大気中にて 300℃で３時間焼成してPt担持触媒を調製した。Ptの担持量は、触媒１Ｌあたり２ｇである。
【００４４】
次に、このPt担持触媒に実施例１で調製され室温で１時間保存された複合酸化物前駆体水溶液の所定量を吸水含浸させ、大気中にて 300℃で３時間焼成してBa−Ti複合酸化物を担持した。触媒１Ｌあたり、Ba及びTiはそれぞれ 0.2モル担持された。その後、所定濃度の酢酸カリウム及び酢酸リチウム混合水溶液の所定量を吸水含浸させ、大気中にて 300℃で３時間焼成してＫ及びLiを担持した。触媒１Ｌあたり、Ｋは0.15モル、Liは 0.1モル担持された。こうしてNOx 吸蔵還元型触媒を調製した。
【００４５】
（実施例３）
モル比（Ti／Ba）が0.76となるようにしたこと以外は実施例１と同様にして調製され室温で１時間保存された複合酸化物前駆体水溶液を用いたこと以外は実施例２と同様にして、NOx 吸蔵還元型触媒を調製した。
【００４６】
（実施例４）
モル比（Ti／Ba）が 1.3となるようにしたこと以外は実施例１と同様にして調製され室温で１時間保存された複合酸化物前駆体水溶液を用いたこと以外は実施例２と同様にして、NOx 吸蔵還元型触媒を調製した。
【００４７】
（比較例２）
比較例１と同様にして調製され室温で10分間保存された複合酸化物前駆体水溶液を用いたこと以外は実施例２と同様にして、NOx 吸蔵還元型触媒を調製した。
【００４８】
（比較例３）
複合酸化物前駆体水溶液に代えて、所定濃度の酢酸バリウム水溶液を用いたこと以外は実施例２と同様にして、NOx 吸蔵還元型触媒を調製した。Baの担持量は実施例２で調製されたNOx 吸蔵還元型触媒と同様である。
【００４９】
＜試験・評価＞
実施例２〜４及び比較例２〜３の触媒に対して、 750℃の空気を１Ｌ／分の流量で５時間流通させる耐久試験を行った。続いて、各触媒をそれぞれ評価装置に配置し、直噴ガソリンエンジンのスタート触媒の下流の排気組成を模擬したモデルガス評価法によって硫黄脱離性を評価した。
【００５０】
【表２】
2005060147.tif 000004
【００５１】
すなわち表２に示すモデルガスを用い、図１に示すパターンに従って前処理、Ｓ被毒処理及び再生処理を行った。前処理は、表２に示すモデルガスを用い、 650℃で10分間行った。Ｓ被毒処理は、表２に示すモデルガスを用い、リーン／リッチを 120秒／３秒で交互に繰り返しながら 400℃で41分間行った。また再生処理は、表２に示すモデルガスを用い、 650℃にてリーンガスで５分間処理した後、 650℃にてリッチガスで10分間処理した。
【００５２】
【表３】
2005060147.tif 000005
【００５３】
これらの処理後、表３に示すモデルガスを用い、SV＝51400h-1の条件下、リーン／リッチを 120秒／３秒で交互に繰り返しながら、 250℃、 300℃、 400℃、 500℃、 600℃、 650℃のそれぞれの温度にて触媒出ガス中のNOx 濃度を算出した。
【００５４】
触媒出ガス中のNOx 濃度は、リッチからリーンに切り替わった直後から図２に模式的に示すように徐々に増大する。リッチからリーンに切り替わった直後から時間t1が経過するまでに、触媒に流入したNOx 総量は図２のＡ＋Ｂの面積で表され、触媒に吸蔵されたNOx 量はＡの部分の面積で表される。そこでＡの部分の面積がＡ＋Ｂの面積の95％以上となるときの時間t1を測定し、Ａの部分の面積に相当するNOx 量を算出して95％NOx 吸蔵量とした。実施例２、比較例２〜３で調製された触媒についての結果を図３に示す。
【００５５】
図３より、比較例２で調製された触媒は比較例３で調製された触媒に比べて95％NOx 吸蔵量が多いことがわかる。比較例２で調製された触媒は、過酸化水素を含まないけれども複合酸化物前駆体水溶液を用いてNOx 吸蔵材を担持している。したがってBaとTiとが複合酸化物として担持され、比較例３で調製された触媒に比べて耐硫黄被毒性が高いために耐久後の95％NOx 吸蔵量が多くなったと考えられる。
【００５６】
一方、実施例２で調製された触媒は比較例２で調製された触媒に比べて95％NOx 吸蔵量が多く、高いNOx 浄化性能を示している。これは過酸化水素を加えた効果であることが明らかであり、NOx 吸蔵材が微細で均一に高分散して担持された効果と考えられる。特に 300℃以上、 600℃未満でその効果が大きい。
【００５７】
そこで実施例２〜４及び比較例２で調製された触媒について、 400℃における95％NOx 吸蔵量を算出した結果を図４に示す。図４から、各実施例で調製された触媒は、いずれも比較例２で調製された触媒に比べて高い95％NOx 吸蔵量を示しているが、各実施例で調製された触媒の中でも差が認められる。この差はモル比（Ti／Ba）に起因し、実施例２で調製された触媒のようにモル比（Ti／Ba）が１近傍であることが特に望ましいことがわかる。
【産業上の利用可能性】
【００５８】
本発明の複合酸化物前駆体水溶液は、NOx 吸蔵材の担持用溶液として用いられる他、各種複合酸化物の供給源として種々の分野に応用することができる。そして本発明のNOx 吸蔵材の担持方法は、NOx 吸蔵還元型触媒ばかりでなく、NOx 吸蔵触媒、三元触媒などにも応用することができ、得られた触媒はNOx 吸蔵能に優れるとともに耐硫黄被毒性が向上する。
【図面の簡単な説明】
【００５９】
【図１】実施例における触媒の処理パターンを示すタイムチャートである。
【図２】NOx 浄化性能試験におけるNOx 濃度と時間との相関を概念的に示すグラフである。
【図３】実施例２、比較例２〜３で調製された触媒の温度と95％NOx 吸蔵量との関係を示すグラフである。
【図４】実施例２〜４及び比較例２で調製された触媒のモル比（Ti／Ba）と95％NOx 吸蔵量との関係を示すグラフである。
【図１】
2005060147.tif 000006
【図２】
2005060147.tif 000007
【図３】
2005060147.tif 000008
【図４】
2005060147.tif 000009